(57)【特許請求の範囲】
【請求項１】
（Ａ）シリコーンオイル９５〜２５重量％と（Ｂ）平均粒径の異なる２種類以上の固体粉末５〜７５重量％とからなる防振性組成物であって、前記２種類以上の固体粉末が炭酸カルシウム粉末と炭酸カルシウム粉末以外の無機粉末、ポリエチレン樹脂粉末およびアクリル樹脂粉末からなる群から選択される少なくとも一つの固体粉末との混合物であり、前記２種類以上の固体粉末のそれぞれの平均粒径の差が少なくとも1０μｍであることを特徴とする防振性組成物。
【請求項２】
固体粉末（Ｂ）の平均粒径が１〜２００μｍであることを特徴とする請求項１に記載の防振性組成物。
【請求項３】
固体粉末（Ｂ）が、（Ｂ１）平均粒径が１〜５０μｍである固体粉末と(Ｂ２)平均粒径が２０〜２００μｍである固体粉末とからなる請求項１または請求項２に記載の防振性組成物。
【請求項４】
固体粉末（Ｂ）が、（Ｂ１）平均粒径が１０〜３０μｍである炭酸カルシウム粉末と(Ｂ２)平均粒径が７０〜１２０μｍであるガラス粉末とからなる請求項１または請求項２に記載の防振性組成物。
【発明の詳細な説明】
【０００１】
【発明の属する技術分野】
本発明は粘性液体と固体粉末からなる防振性組成物に関し、詳しくは、温度変化による影響の小さい安定した防振特性を有する防振性組成物に関する。
【０００２】
【従来の技術】
粘性液体と固体粉末からなる防振性組成物としては、例えば、水，ジエチレングリコール，グリセリン，ポリブタジエン等の液体ポリマーと粘土鉱物粉末からなる防振性組成物（特開昭６２−１１３９３２号公報参照）、シリコーンオイル等の粘性液体とシリカ粉末、ガラス粉末、シリコーンレジン粉末等の固体粉末からなる防振性組成物（特開昭６３−３０８２４１号公報参照）、シリコーンオイル等の粘性液体とアクリル樹脂等のガラス転移点が使用温度範囲内にある有機樹脂粉末からなる防振性組成物（特開昭６３−３０８２４２号公報参照）が知られている。また、本発明者らは先に出願した特願平９−８２１１７号において、振動の周波数の変化によっても良好な振動特性を有する防振性組成物を提案した。
しかし、これらの防振性組成物は温度変化によってその防振効果が変化し、安定した防振特性を有するものではなかった。
【０００３】
【発明が解決しようとする課題】
本発明者らは上記課題を解決すべく鋭意検討した結果、本発明に到達した。
即ち、本発明の目的は、防振性に優れ、かつ、温度変化による影響の小さい安定した防振特性を有する防振性組成物を提供することにある。
【０００４】
【課題を解決するための手段】
本発明は、（Ａ）粘性液体９５〜２５重量％と（Ｂ）平均粒径の異なる２種類以上の固体粉末５〜７５重量％とからなる防振性組成物であって、前記２種類以上の固体粉末のそれぞれの平均粒径の差が少なくとも1０μｍであることを特徴とする防振性組成物に関する。
【０００５】
【発明の実施の形態】
以下、本発明の防振性組成物について詳細に説明する。
本発明組成物における粘性液体（Ａ）は、固体粉末（Ｂ）を分散させるための媒体である。このような粘性液体としては、鉱油，植物油，合成油，シリコーンオイルが例示される。これらの中でも、圧縮率が大きくて、粘度変化の温度依存性が小さく、かつ、耐熱性に優れることから、特に、シリコーンオイルであることが好ましい。このシリコーンオイルとしてはシロキサン骨格を有するオルガノポリシロキサンが挙げられ、該シロキサン中、ケイ素原子に結合する基としては、メチル基，エチル基，プロピル基等のアルキル基；ビニル基，アリル基，ブテニル基等のアルケニル基；フェニル基，トリル基等のアリール基；３，３，３−トリフロロプロピル基等のハロゲン化アルキル基等の置換もしくは非置換の一価炭化水素基；その他少量の水酸基，メトキシ基，エトキシ基等のアルコキシ基が例示される。これらの中でも、粘度変化の温度依存性が小さく、本発明組成物の保存安定性が良好であることから、アルキル基であることが望ましく、特に、メチル基であることが好ましい。また、このシリコーンオイルの分子構造としては、直鎖状，一部分枝を有する直鎖状，分枝鎖状，環状が例示されるが、直鎖状であることが望ましい。このシリコーンオイルの25℃における動粘度は100〜1,000,000ｍｍ2／ｓの範囲であることが好ましく、500〜500,000ｍｍ2／ｓの範囲であることがより好ましい。これは、25℃における動粘度が100ｍｍ2／ｓ未満であると固体粉末（Ｂ）を分散状態で保持することが出来なくなる傾向にあり、一方、1,000,000ｍｍ2／ｓを超えると取り扱い作業性が悪化して、固体粉末（Ｂ）を分散させることが困難となる傾向があるからである。このようなシリコーンオイルとしては、トリメチルシロキシ基封鎖ジメチルポリシロキサン，トリメチルシロキシ基封鎖ジメチルシロキサン・メチルフェニルシロキサン共重合体が例示される。本成分（Ａ）の含有量は組成物全体の９５〜２５重量％である。好ましくは９１〜３０重量％であり、より好ましくは８０〜３０重量％である。
【０００６】
本発明組成物に使用される固体粉末（Ｂ）は本発明組成物に防振特性を付与するための成分であり、平均粒径の異なる２種類以上の固体粉末の混合物である。そして２種類以上の固体粉末の平均粒径に基づく粒径差は少なくとも１０μｍであることが必要であり、１５μｍ以上であることが好ましい。これらの固体粉末の平均粒径は、通常、１〜２００μｍの範囲内であり、好ましくは１０〜１５０μｍの範囲にあるが、特に本発明の固体粉末は、平均粒径が１〜５０μｍの固体粉末（Ｂ１）と平均粒径が２０〜２００μｍの固体粉末（Ｂ２）の混合物であることが好ましい。このような固体粉末としては、シリカ粉末，炭酸カルシウム粉末，ガラス粉末等の無機粉末；ポリエチレン樹脂粉末，アクリル樹脂粉末等の有機樹脂粉末；シリコーンレジン粉末が例示される。またその形状としては、球状，偏平状，不定形状が挙げられる。これらの中でも材質の異なる粉末を組合わせるのが好ましく、特に、平均粒径が約１０〜３０μｍの炭酸カルシウム粉末と平均粒径が約７０〜１２０μｍのガラス粉末の組合せが好ましい。成分（Ｂ）の含有量は組成物全体の５〜７５重量％である。好ましくは９〜７０重量％であり、より好ましくは２０〜７０重量％である。これは、固体粉末（Ｂ）の含有量がこの範囲外であると防振特性が低下する傾向にあるからである。また、上記（Ｂ１）成分の固体粉末と（Ｂ２）成分の固体粉末の混合比率は、（Ｂ２）成分が（Ｂ１）成分の４０重量％以下であることが好ましい。
【０００７】
本発明組成物は上記粘性液体と固体粉末からなるものであるが、その他任意の成分として、クレー，ベントナイト，シリカ微粉末，金属石鹸等の増稠剤，酸化防止剤，防錆剤，難燃性付与剤，顔料，染料を配合してもよい。
【０００８】
本発明組成物は上記粘性液体と固体粉末とを均一に混合することによって製造される。ここで、粘性液体と固体粉末を混合する手段としては、ボールミル，振動ミル，ニーダミキサー，スクリューエクストルーダー，パドルミキサー，リボンミキサー，ヘンシェルミキサー，フロージェットミキサー，ホバートミキサー，ロールミキサー等の周知の混練装置により混練する方法が挙げられる。
【０００９】
以上のような本発明組成物は防振性に優れ、かつ、その温度依存性が小さく温度変化によっても良好な防振特性を有するという利点を有する。このため本発明の防振性組成物は、これを弾性体からなる容器に封入して緩衝体を形成することにより、コンパクトディスクプレーヤー，コンパクトディスクチェンジャー，ミニディスクプレーヤー，カーナビゲーション装置といった電気機器の緩衝体として利用することができる。
【００１０】
【実施例】
次に、本発明の防振性組成物を実施例により詳細に説明する。実施例中、動粘度は２５℃における測定値である。
【００１１】
【実施例１】
ホバートミキサー（ホバート社製）に動粘度6０，０００ｍｍ2／ｓの両末端トリメチルシロキシ基封鎖ジメチルポリシロキサン１０００ｇ、平均粒径が20μｍの不定形状炭酸カルシウム１６２０ｇ、平均粒径が110〜80μｍの球状ガラスビーズ３６０gを投入して、これらを低速で３０分毎に掻き落とししながら1時間混練した。このようにして得られた防振性組成物の−２０℃，２５℃，６０℃における防振特性（tanδ）を、レオメトリック  ダイナミックアナライザー［ＲＨＥＯＭＥＴＲＩＣＳ社製；ＲＤＡ−７００］を用いてプレート法により測定した（測定条件はプレート径：２０ｍｍ，周波数：１０Ｈｚ，ストレイン：２０％，サンプル厚：１ｍｍであった。）。そしてこれらの結果から２５℃のtanδに対する比［tanδ／tanδ(２５℃)］を求めた。その結果を表１に記載した。
【００１２】
【実施例２】
実施例１において、平均粒径が110〜80μｍの球状ガラスビーズの替りに平均粒径が80〜40μｍの球状ガラスビーズを配合した以外は実施例１と同様にして防振性組成物を調製した。得られた防振性組成物の−２０℃，２５℃，６０℃におけるtanδを実施例１と同様にして測定し、これらの結果から２５℃のtanδに対する比を求めた。その結果を表１に記載した。
【００１３】
【実施例３】
実施例１において、動粘度6０，０００ｍｍ2／ｓの両末端トリメチルシロキシ基封鎖ジメチルポリシロキサンの替りに、動粘度１００，０００ｍｍ2／ｓの両末端トリメチルシロキシ基封鎖ジメチルポリシロキサンを配合した以外は実施例１と同様にして防振性組成物を調製した。得られた防振性組成物の−２０℃，２５℃，６０℃におけるtanδを実施例１と同様にして測定し、これらの結果から２５℃のtanδに対する比を求めた。その結果を表１に記載した。
【００１４】
【比較例１】
実施例１において、球状ガラスビーズを添加しなかった以外は実施例１と同様にして防振性組成物を調製した。得られた防振性組成物の−２０℃，２５℃，６０℃におけるtanδを実施例１と同様にして測定し、これらの結果から２５℃のtanδに対する比を求めた。その結果を表１に記載した。
【００１５】
【比較例２】
実施例１において、平均粒径が110〜80μｍの球状ガラスビーズの替りに平均粒径が15μｍの球状ガラスビーズを配合した以外は実施例１と同様にして防振性組成物を調製した。得られた防振性組成物の−２０℃，２５℃，６０℃におけるtanδを実施例１と同様にして測定し、これらの結果から２５℃のtanδに対する比を求めた。その結果を表１に記載した。
【００１６】
【表１】
0004394214.tif 000002
【００１７】
【発明の効果】
本発明の防振性組成物は粘性液体と平均粒径の異なる２種類以上の固体粉末各所定量からなり、前記２種類以上の固体粉末のそれぞれの平均粒径の差が少なくとも1０μｍであるので、防振性に優れ、かつ、温度変化による影響の小さい安定した防振特性を有するという特徴を有する。